(57)【要約】【課題】ケミカルエンボス法による化粧材の製造に用いる転写紙において、比較的低コストでありながら、印刷抜けや転写抜けの発生しない転写紙を提供することを目的とする。【解決手段】少なくとも薄葉紙とポリオレフィン系樹脂とを積層してなる転写紙において、前記薄葉紙におけるポリオレフィン系樹脂を設ける面側の平滑度が、ＪＩＳ  Ｐ８１１９：１９９８に記載のベック試験機法により、８０秒以上１０００秒以下であることを特徴とする転写紙である。【選択図】図１
2018058266.tif 000002
【特許請求の範囲】
【請求項１】
少なくとも薄葉紙とポリオレフィン系樹脂と、を積層してなる転写紙において、前記薄葉紙におけるポリオレフィン系樹脂を設ける面側の平滑度が、ＪＩＳ  Ｐ８１１９：１９９８により、８０秒以上１０００秒以下であることを特徴とする転写紙。
【請求項２】
前記ポリオレフィン系樹脂層上に、印刷層を更に設けたことを特徴とする請求項１に記載の転写紙。
【請求項３】
前記薄葉紙の坪量が、３０ｇ／ｍ２以上６０ｇ／ｍ２以下であり、且つ前記ポリオレフィン系樹脂層の厚みが１３μｍ以上３０μｍ以下であることを特徴とする請求項１または請求項２に記載の転写紙。
【請求項４】
少なくとも薄葉紙とポリオレフィン系樹脂とを積層してなる転写紙を用いて、化粧材を作製する化粧材作製方法であって、
前記薄葉紙と前記ポリオレフィン系樹脂とを積層する工程と、
前記ポリオレフィン系樹脂層上に、少なくとも発泡抑制インキと絵柄用インキとからなる印刷層を、印刷する工程と、
前記印刷層を、少なくとも化粧材基材と発泡樹脂層とからなる被転写体に転写する工程と、
前記発泡樹脂層を発泡させる工程と、を有することを特徴とする化粧材の作製方法。
【請求項５】
前記薄葉紙が、ヤンキーマシン（円網抄紙機）を用いて抄造されることを特徴とする請求項４に記載の化粧材の作製方法。
【発明の詳細な説明】
【技術分野】
【０００１】
本発明は、住宅、店舗等の建築物や、電車、自動車などの車輌や、飛行機、船舶等の内装、外装材、床材、壁紙、天井等の表面に用いる化粧材およびそれに模様などを転写する転写紙に関するものであり、特には樹脂の発泡が部分的に抑制されることで表面に凹凸が形成される「ケミカルエンボス加工」からなる化粧材を供するために用いられる発泡抑制剤や絵柄印刷層を転写するための転写紙、並びに化粧材の製造方法に関する。
【背景技術】
【０００２】
従来から、壁紙や床材などに使用されているものとして、発泡樹脂層を発泡抑制インキにより所望のパターン状に発泡させるケミカルエンボス法によって、表面に凹凸をつけた化粧材が、広く知られている。
【０００３】
このような表面の樹脂層を発泡させる化粧材に通常用いられている発泡樹脂としては、熱発泡性ポリ塩化ビニル樹脂が知られている。
【０００４】
この熱発泡性ポリ塩化ビニル樹脂の発泡を促進させるために、亜鉛やバリウムといった発泡安定剤が添加されている。
【０００５】
この発泡安定剤の働きにより、通常は高温で発泡するポリ塩化ビニル樹脂が、低温で発泡できるようになる。
【０００６】
そして、前記の熱発泡性ポリ塩化ビニル樹脂上に、発泡抑制インキからなるパターン層を設けることにより、前記発泡抑制インキを設けた部分の発泡を抑制して凹部とし、発泡抑制インキの設けていない部分は、発泡して凸部とすることで、表面に凹凸のある化粧材を得られる（例えば、特許文献１）。
【０００７】
発泡抑制インキとしては、例えば、特許文献２や特許文献３などに例示されるようなトリアジン系化合物やトリアゾール系化合物からなる発泡抑制インキなどが知られている。
【０００８】
このような、ケミカルエンボス加工による化粧材の製造方法として、熱発泡性樹脂上に発泡抑制インキ層を形成する手段として、特許文献４に見られるように、転写シートを用いて、あらかじめ転写シート上に印刷形成された発泡抑制インキを、熱発泡性樹脂上に転写して形成する方法が提案されている。
【０００９】
一般に、化粧材に絵柄や発泡抑制剤を転写するための転写シートは、１回の使用で廃棄されるため、用いる転写紙は、できるだけ安価な原紙を用いることが多い。
【００１０】
しかし、安価な原紙は平滑度が小さく、表面が粗いため、絵柄を転写しようとするとインキ抜けが発生する事が多いという問題があった。
【先行技術文献】
【特許文献】
【００１１】
【特許文献１】特公昭４６−４９１３号公報
【特許文献２】特公昭５２−３９４２８号公報
【特許文献３】特開平１１−２６７４０７号公報
【特許文献４】特開２００９−２５５３９７号公報
【発明の概要】
【発明が解決しようとする課題】
【００１２】
本発明は、以上のような問題に鑑み、ケミカルエンボス法による化粧材の製造方法で用いるための転写紙であって、比較的安価でありながら、絵柄転写時におけるインキ抜けを低減し、安定した化粧材の製造方法を提供しようとするものである。
【課題を解決するための手段】
【００１３】
前記目的を達成するための第一の発明は、少なくとも薄葉紙とポリオレフィン系樹脂と、を積層してなる転写紙において、前記薄葉紙におけるポリオレフィン系樹脂を設ける面側の平滑度が、ＪＩＳ  Ｐ８１１９：１９９８により、８０秒以上１０００秒以下であることを特徴とする転写紙である。
【００１４】
次に第二の発明は、前記ポリオレフィン系樹脂層上に、印刷層を更に設けたことを特徴とする請求項１に記載の転写紙である。
【００１５】
次に第三の発明は、前記薄葉紙の坪量が、３０ｇ／ｍ２以上６０ｇ／ｍ２以下であり、且つ前記ポリオレフィン系樹脂層の厚みが１３μｍ以上３０μｍ以下であることを特徴とする請求項１または請求項２に記載の転写紙である。
【００１６】
次に第四の発明は、少なくとも薄葉紙とポリオレフィン系樹脂とを積層してなる転写紙を用いて、化粧材を作製する化粧材作製方法であって、前記薄葉紙と前記ポリオレフィン系樹脂とを積層する工程と、前記ポリオレフィン系樹脂層上に、少なくとも発泡抑制インキと絵柄用インキとからなる印刷層を、印刷する工程と、前記印刷層を、少なくとも化粧材基材と発泡樹脂層とからなる被転写体に転写する工程と、前記発泡樹脂層を発泡させる工程と、を有することを特徴とする化粧材の作製方法である。
【００１７】
次に第五の発明は、前記薄葉紙が、ヤンキーマシン（円網抄紙機）を用いて抄造されることを特徴とする請求項４に記載の化粧材の作製方法である。
【発明の効果】
【００１８】
本発明によれば、意匠性が高く、高級感を有する表面に凹凸が設けられた発泡タイプの化粧材の作製に用いる転写紙を提供することができる。すなわち、転写紙として少なくとも薄葉紙とポリオレフィン系樹脂層とからなり、比較的平滑度の高い薄葉紙を用いることにより、印刷抜けや転写時のインキ抜けなどを低減し、安定して化粧材を作製できる転写紙を提供することが可能となった。
【図面の簡単な説明】
【００１９】
【図１】本発明の実施形態に係わる転写紙を用いた転写シートの構成例を示す断面図である。
【図２】本発明の実施形態に係わる転写紙から被転写体に転写した構成例を示す断面図である。
【図３】本発明の実施形態に係わる転写紙を用いた化粧材の構成例を示す断面図である。
【発明を実施するための形態】
【００２０】
以下、図面を参照しながら本発明の実施形態について詳細に説明する。
【００２１】
図１は、本発明の実施形態に係わる転写紙を用いた転写シートの構成例を示す断面図である。
【００２２】
図１に示す通り、薄葉紙１１とポリオレフィン系樹脂層１２とからなる転写紙１０の上には、パターン状に形成された発泡抑制インキ層１３が設けられており、さらに絵柄印刷層１４、ならびに隠蔽層１５が適宜設けられている。
【００２３】
本発明における転写紙１０は、薄葉紙１１の片面にポリオレフィン系樹脂層１２が設けられている。薄葉紙１１は、坪量が３０ｇ／ｍ２以上６０ｇ／ｍ２以下程度であることが望ましい。
【００２４】
薄葉紙の坪量は、転写紙への印刷加工時ならびに転写加工時の操作性やコスト面などを考慮し、上述の範囲が好適であると言える。
【００２５】
また、薄葉紙１１としては、従来公知の長網抄紙機、円網抄紙機、傾斜型抄紙機、及びこれらを組み合わせたコンビネーション抄紙機など、いずれの抄紙機によって抄造されたものであっても良いが、ヤンキーマシン（円網抄紙機）によって抄造された薄葉紙であることがより好ましい。
【００２６】
ヤンキーマシンとは、抄紙機の一種であり、ヤンキードライヤーと呼ばれる表面が鏡面仕上げされた１本のドライヤーで乾燥する方式を有する抄紙機である。
【００２７】
このため、ヤンキーマシンによって抄造された薄葉紙は、ドライヤーと接していた側の片面が光沢性に著しく優れ、裏面が粗い面性を有する特徴がある。
【００２８】
本発明における転写紙１０は、薄葉紙１１の光沢性を有する面側に、ポリオレフィン系樹脂層１２を設けることが好ましく、前記光沢性を有する面側の平滑度が、ＪＩＳ  Ｐ８１１９：１９９８に記載のベック試験機法において、８０秒以上１０００秒以下であることが好ましい。
【００２９】
薄葉紙１１の平滑度が８０秒よりも小さい値である場合には、平滑性が劣るために、作製された転写シート１を用いて転写する際の転写抜けや、転写シート１作製時の印刷抜けなどが発生しやすく、また、平滑度が１０００秒を超える場合には、ポリオレフィン系樹脂層上への印刷時において、各印刷インキの着肉性が低下し、印刷適性面で不具合が発生する場合がある。
【００３０】
薄葉紙１１の光沢性を有する面側には、ラミネートあるいはコーティングなどの公知手法を用いてポリオレフィン系樹脂層１２が設けられる。
【００３１】
ポリオレフィン系樹脂としては、例えばポリプロピレン樹脂、低密度ポリエチレン樹脂、高密度ポリエチレン樹脂、ポリメチルペンテン樹脂などの各樹脂を１種または２種以上混合したものを、単層あるいは複数組み合わせた積層構造として用いることができる。
【００３２】
このようなポリオレフィン系樹脂層の厚みとしては、１３μｍ以上３０μｍ以下程度が好適であると言える。
【００３３】
上述のようにして作製された転写紙のポリオレフィン系樹脂層側には、発泡抑制インキ層１３がパターン状に印刷形成される。
【００３４】
発泡抑制インキとしては、被転写体に設けられる発泡樹脂の発泡抑制効果を得るための発泡抑制剤が添加されている。発泡抑制剤としては、従来公知の発泡抑制剤を任意に用いることができる。
【００３５】
発泡抑制剤の具体的な例としては、トリアジン系化合物あるいはベンゾトリアゾール系化合物、無水トリメリット酸、マレイン酸、フマル酸、アジピン酸などを挙げることができるが、必ずしもこれらに限定されるものではない。
【００３６】
中でも、ベンゾトリアゾール系化合物が好適であり、より具体的には、１−［Ｎ，Ｎ−ビス（２−エチルヘキシル）アミノメチル］ベンゾトリアゾールあるいはこの誘導体や、１−［Ｎ，Ｎ−ビス（ヒドロキシエチル）アミノメチル］ベンゾトリアゾールあるいはこの誘導体等が挙げられる。また、融点が１６０℃以上３００℃未満のカルボキシベンゾトリアゾールが用いられる。
【００３７】
発泡抑制剤の添加量は、発泡抑制インキ中５〜５０質量％であることが好ましい。
【００３８】
また、カルボキシベンゾトリアゾールを用いる場合には、溶解性を向上させるために、アミン中和し、アルコールに溶解させることが好ましく、当該アミンの沸点は、２００℃以下であることが更に好ましい。
【００３９】
これらの発泡抑制剤を含む発泡抑制インキは、バインダー樹脂として、例えば、塩化ビニル−酢酸ビニル共重合体、アクリル系樹脂類、ポリエステル系樹脂、ウレタン系樹脂などの樹脂類を適宜添加することができる。
【００４０】
更に、発泡抑制インキは、インキのタック性を切るために体質顔料や各種安定剤などを適宜添加することができるが、体質顔料としては、シリカが好適である。
【００４１】
次に、化粧材に絵柄を設けるための絵柄印刷層１４が設けられているが、これは従来公知の印刷インキであれば何れも用いることができる。
【００４２】
絵柄印刷層は、例えば住宅、店舗等の建築物や、電車、自動車等の車輌、飛行機、船舶等の内装材や外装材、床材等の表面を化粧するための化粧柄や、模様、彩色、木目柄、目地、木目導管柄等の任意の絵柄を設けることができる。
【００４３】
発泡抑制インキ層１３ならびに絵柄印刷層１４は、グラビア印刷、オフセット印刷、スクリーン印刷、フレキソ印刷など従来公知の印刷技術を用いて設けることができる。
【００４４】
転写紙１０上に、印刷層を設けた転写シート１は、更に隠蔽層１５が適宜設けられてあっても良い。
【００４５】
隠蔽層１５は、被転写体の被転写面を隠蔽するための層であり、有機あるいは無機の色素や、各種フィラー類、金属粉など任意の添加物をバインダー樹脂中に添加したものなどを用いることができる。
【００４６】
図２は、本発明の転写紙を用いて形成される化粧材の発泡前の構成例を示す断面図である。
【００４７】
化粧材基材２１上に、発泡性ポリ塩化ビニル樹脂などからなる発泡樹脂層２２、転写された発泡抑制インキ層１３、絵柄印刷層１４、隠蔽層１５が設けられている。
【００４８】
化粧材基材２１としては、後述する発泡樹脂層２２をその上に塗布、成形するのにてきした紙基材、樹脂シート、合成紙、不織布などであれば特に限定されることなく、適用することが可能である。特には、厚さ５０〜２００ｇ／ｍ２程度の裏打紙が好適に用いられる。
【００４９】
発泡樹脂層２２は、ポリ塩化ビニル樹脂に発泡剤を添加した発泡性ポリ塩化ビニル樹脂などが好適に用いられる。ポリ塩化ビニル樹脂を用いる場合には、樹脂１００質量部に対して、発泡剤０．１〜１０質量部と発泡助剤０．０１〜５質量部程度を添加したものが使用可能である。
【００５０】
前記発泡剤としては、従来公知のものが使用可能であり、具体的には、アゾジカルボンアミド（ＡＤＣＡ）、１，１’−アゾビス（１−アセトキシ−１−フェニルエタン）、ジメチル−２，２’−アゾビスブチレート、ジメチル−２，２’−アゾビスイソブチレート、２，２’−アゾビス（２，４，４−トリメチルペンタン）、１，１’−アゾビス（シクロヘキサン−１−カルボニトリル）、２，２’−アゾビス［Ｎ−（２−カルボキシエチル）−２−メチル−プロピオンアミジン］等のアゾ化合物や、Ｎ，Ｎ’−ジニトロソペンタメチレンテトラミン（ＤＰＴ）などのニトロソ化合物、４，４’−オキシビス（ベンゼンスルホニルヒドラジド）、ジフェニルスルホン−３，３’−ジスルホニルヒドラジド等のヒドラジン誘導体、ｐ−トルエンスルホニルセミカルバジド等のセミカルバジド化合物、トリヒドラジノトリアジンなどの有機系熱分解型発泡剤、更には、炭酸水素ナトリウム、炭酸水素アンモニウム等の重炭酸塩、炭酸ナトリウム、炭酸アンモニウム等の炭酸塩、亜硝酸アンモニウム等の亜硝酸塩、水素化合物などの無機系熱分解発泡剤などが挙げられる。
【００５１】
中でも、アゾジカルボンアミド（ＡＤＣＡ）や、炭酸水素ナトリウムなどが特に好適に用いられる。
【００５２】
前記発泡助剤としては、発泡剤の分解温度の低下、分解促進、気泡の均一化などの作用をするもので、従来公知のものが使用可能であり、具体的には、酸化亜鉛（ＺｎＯ）、ステアリン酸亜鉛、サリチル酸、フタル酸、ステアリン酸、しゅう酸、尿素またはその誘導体などが挙げられる。
【００５３】
また、化粧材２の最表面には、耐摩性などの耐久性付与や光沢付与などの目的で、透明樹脂層などが適宜設けられてあっても良い。
【００５４】
図３は、図２で示した発泡前の化粧材をオーブン等に入れて、発泡させた化粧材の構成例を示す断面図である。
【００５５】
発泡前の化粧材２を、前記発泡剤が分解してガス成分が発生する温度まで、オーブン等で加熱することにより、発泡抑制インキ層１３が存在しない場所では、発泡が生じ、凸部２４を形成する。
【００５６】
これに対して、発泡抑制インキ層１３が存在する部分では、発泡抑制剤の効果により発泡現象が生じず、凹部２３が形成される。
【００５７】
以上のように、本発明の転写紙を用いることにより、絵柄印刷層や発泡抑制インキ層などの抜けなく、意匠性の高い、表面に凹凸構造を有する化粧材を安定して提供することが可能となる。
【実施例】
【００５８】
（実施例１）
＜転写紙の作製＞
転写紙の薄葉紙として、光沢面側のベック試験機法による平滑度が、８０秒、９０秒、１００秒、２００秒、４００秒、７００秒、１０００秒に設定された、坪量４５ｇ／ｍ２
の各薄葉紙を用意し、厚さ２０μｍのポリプロピレン樹脂シートと各薄葉紙とを貼りあわせて、転写紙１０を作製した。
【００５９】
＜発泡抑制インキの作製＞
熱転写性を有する発泡抑制インキとして、カルボキシベンゾトリアゾールをジエタノールアミンで中和して、アルコールに溶解したものを１０質量％、塩化ビニル−酢酸ビニル共重合体樹脂１５質量％、アクリル樹脂１５質量％、水分に対して安定性を向上するためにポリビニルアルコール樹脂１質量％、シリカ５質量％を添加してグラビアインキとして作製した。
【００６０】
＜転写シートの作製１＞
上述の転写紙の作製で示した各転写紙のポリプロピレン樹脂シート側に、前記熱転写性を有する発泡抑制インキを、グラビア印刷法にて１μｍ程度の印刷膜厚の線状柄のパターンを印刷して、発泡抑制インキ層とした。
【００６１】
ここで、発泡抑制インキを設けた線状部分の幅は０．５０ｍｍ、発泡抑制インキを設けない線状部分の間隔の幅は０．５０ｍｍとした。
【００６２】
＜転写シートの作製２＞
前記発泡抑制インキ層を設けた転写紙のポリプロピレン樹脂シート側の上に、更に絵柄印刷層として、塩化ビニル−酢酸ビニル共重合体樹脂とアクリル樹脂を主成分とした無機顔料を含むインキによって、木目柄をグラビア印刷法にて印刷した。
【００６３】
＜転写シートの作製３＞
更に、絵柄印刷層の上に、隠蔽層として、塩化ビニル−酢酸ビニル共重合体樹脂とアクリル樹脂を主成分とした無機顔料を含むインキを用いて、全面にグラビア印刷法により印刷した。以上により、転写シートを作製した。
【００６４】
＜化粧材の作製１＞
化粧材基材として、厚さ１００ｇ／ｍ２の裏打紙を用い、この上に塩化ビニル樹脂１００質量部に対して、発泡剤としてアゾジカルボンアミド２．５質量部と発泡助剤として酸化亜鉛０．１５質量部とを添加した樹脂を乾燥後の膜厚として２００ｇ／ｍ２となるように塗布し、乾燥させ、発泡性塩化ビニル樹脂層とした。
【００６５】
＜化粧材の作製２＞
前記発泡性塩化ビニル樹脂層に対し、前記転写シートの隠蔽層側を対向配置し、２００℃の転写ロールを用いて加熱加圧した後、転写紙を剥離した。
【００６６】
その後、２２０℃のオーブンで１００秒間放置して加熱発泡処理し、発泡抑制インキ層の設けられた部分の発泡抑制効果を目視と手による触感によって確認した。
【００６７】
（比較例１）
転写紙の薄葉紙として、光沢面側のベック試験機法による平滑度が、６０秒、７０秒、１０５０秒、１１００秒に設定された、坪量４５ｇ／ｍ２の各薄葉紙を用いる以外は、実施例１と同様にして、化粧材を作製した。
【００６８】
＜評価方法＞
上述のようにして作製した各化粧材サンプルを目視で観察し、各印刷部分について、印刷時の欠陥の有無、ならびに転写時の欠陥の有無を、それぞれ印刷適性、転写適性として評価した。評価基準は、以下の通りである。
【００６９】
○  ：  印刷時の意匠性再現良好、転写時の意匠性再現良好
×  ：  印刷時のインキ抜けが目立つ、もしくは転写時の転写抜けが目立つ
実施例１ならびに比較例１における各化粧材の評価結果を表１に示した。
【００７０】
【表１】
2018058266.tif 000003
【００７１】
表１の結果より、薄葉紙の光沢を有する面側の平滑度が、８０秒以上１０００秒以下の場合には、印刷適性、転写適性ともに良好な結果を得た。
【００７２】
これに対し、平滑度が７０秒の場合には、印刷適性は良好であったものの、転写適性で抜けが発生した。
【００７３】
また、平滑度が６０秒の場合には、印刷適性、転写適性の双方において、抜けが確認された。
【００７４】
また、平滑度が１０５０秒ならびに１１００秒の場合には、転写適性においては良好であったが、印刷適性において抜けが確認された。
【００７５】
これは、平滑度が８０秒より低い場合には、転写紙の表面に微細な凹凸があり、印刷時には、印刷インキの転移が十分に行われない部分が発生し、転写時には、転写ロールの熱圧が十分に得られない部分が発生するためと考えられる。
【００７６】
また、平滑度が１０００秒よりも高い場合には、もともと印刷インキに対するヌレ性の低いポリプロピレン樹脂シートの面が、より平滑性を増しているため、印刷インキの着肉性が低下し、印刷インキの転移が十分に行われない部分が発生したためと考えられる。
【００７７】
以上のように、本発明の転写紙を用いることにより、印刷抜けや転写抜けのない化粧材を安定して提供することが可能となる。
【符号の説明】
【００７８】
１    …  転写シート
１０  …  転写紙
１１  …  薄葉紙
１２  …  ポリオレフィン系樹脂層
１３  …  発泡抑制インキ層
１４  …  絵柄印刷層
１５  …  隠蔽層
２    …  化粧材
２１  …  化粧材基材
２２  …  発泡樹脂層
２３  …  凹部
２４  …  凸部
【図１】
2018058266.tif 000004
【図２】
2018058266.tif 000005
【図３】
2018058266.tif 000006